(57)【要約】  本発明のハードコーティング組成物は、フッ素系アクリレート化合物約５〜６０重量％、（メタ）アクリレートモノマー約５〜５０重量％、光重合開始剤約０.１〜１０重量％、およびビスフェノール系樹脂約１〜３５重量％を含む。前記ハードコーティング組成物は、不良率が低く、コーティング表面の平滑度が高いため、高光沢の優れた質感を表現できる。【選択図】図１
2012521476.tif 000002
【特許請求の範囲】
【請求項１】
フッ素系アクリレート化合物約５〜６０重量％、（メタ）アクリレートモノマー約５〜５０重量％、光重合開始剤約０.１〜１０重量％、およびビスフェノール系樹脂約１〜３５重量％を含むことを特徴とするハードコーティング組成物。
【請求項２】
光安定剤約０.０１〜１重量％をさらに含むことを特徴とする、請求項１に記載のハードコーティング組成物。
【請求項３】
粘度が２５℃で約１〜約３００ｃｐｓであることを特徴とする、請求項１に記載のハードコーティング組成物。
【請求項４】
溶媒約５〜８０重量％をさらに含むことを特徴とする、請求項１に記載のハードコーティング組成物。
【請求項５】
請求項１〜４のいずれか１項に記載のハードコーティング組成物で形成されたハードコーティング層と、
前記ハードコーティング層の一方の面に形成されたプラスチックシート層と、を含むことを特徴とする多層シート。
【請求項６】
前記ハードコーティング層は、前記プラスチックシート層上に約１μｍ以上約１２μｍ未満の厚さで形成されることを特徴とする、請求項５に記載の多層シート。
【請求項７】
前記ハードコーティング層は、ＡＳＴＭ  Ｄ−２４５７によって測定した光沢度が約９５％以上であり、伸率２００％で成形するときにクラックが発生せず、表面硬度が４Ｈ以上であることを特徴とする、請求項５に記載の多層シート。
【請求項８】
前記プラスチックシートの他方の面に装飾フィルムが形成されることを特徴とする、請求項５に記載の多層シート。
【請求項９】
前記多層シートは曲面が含まれた形状であることを特徴とする、請求項８に記載の多層シート。
【請求項１０】
前記装飾フィルムは、基材フィルム上に形成された印刷層を含むことを特徴とする、請求項８に記載の多層シート。
【請求項１１】
前記装飾フィルムは、前記印刷層上に形成された粘着剤層をさらに含むことを特徴とする、請求項１０に記載の多層シート。
【請求項１２】
前記装飾フィルムは、第１の透明フィルムと、前記第１の透明フィルム上に形成された第１の接着剤層と、前記第１の接着剤層上に付着された基材フィルムと、前記基材フィルム上に形成された印刷層と、前記印刷層上に形成された第２の接着剤層と、前記第２の接着剤層上に付着された第２の透明フィルムと、前記第２の透明フィルム上に形成された粘着剤層と、を含むことを特徴とする、請求項１１に記載の多層シート。
【請求項１３】
前記基材フィルム、前記印刷層、前記第２の接着剤層及び前記第２の透明フィルムのうち少なくとも一つにはエンボスパターンが形成されていることを特徴とする、請求項１２に記載の多層シート。
【請求項１４】
ａ）装飾フィルムの一方の面にプラスチックシート層が形成された平板複合シートを準備し、
ｂ）前記プラスチックシート層上に請求項１〜４のいずれか１項に記載のハードコーティング組成物を塗布し、
ｃ）前記ハードコーティング組成物に紫外線を照射することによってプレキュアされたハードコーティング層を形成し、
ｄ）前記プレキュアされたハードコーティング層が形成された平板複合シートを曲面を含む最終形状に成形し、
ｅ）前記プレキュアされたハードコーティング層に紫外線を照射することによってハードコーティングメインキュアリング層を形成する段階を含むことを特徴とする多層シートの製造方法。
【請求項１５】
前記ｃ）段階で、紫外線を約２００〜３００ｍＪ／ｃｍ２で照射することを特徴とする、請求項１４に記載の多層シートの製造方法。
【請求項１６】
前記プレキュアされたハードコーティング層は、表面硬度が約１Ｂ〜１Ｈであることを特徴とする、請求項１４に記載の多層シートの製造方法。
【請求項１７】
前記ｅ）段階で、紫外線を５００ｍＪ／ｃｍ２以上で照射することを特徴とする、請求項１４に記載の多層シートの製造方法。
【請求項１８】
前記ハードコーティングメインキュアリング層の表面硬度は４Ｈ以上であることを特徴とする、請求項１４に記載の多層シートの製造方法。
【請求項１９】
前記ハードコーティング組成物は、前記プラスチックシート層上に１μｍ以上１２μｍ未満の厚さで塗布されることを特徴とする、請求項１４に記載の多層シートの製造方法。
【請求項２０】
前記装飾フィルムは、
基材フィルム上に印刷層を形成し、前記印刷層上に接着剤を塗布して第２の接着剤層を形成し；
前記第２の接着剤層上に第２の透明フィルムを位置させ、前記基材フィルム、前記印刷層、前記第２の接着剤層及び前記第２の透明フィルムを合紙して一つのシートを作製し；
エンボシング機を使用して前記シートにエンボスパターンを形成し；
第１の透明フィルム上に接着剤を塗布して第１の接着剤層を形成し；
前記基材フィルムが前記第１の接着剤層に向くように前記エンボスパターンが形成されたシートを前記第１の接着剤層上に位置させ、前記第１の透明フィルム、前記第１の接着剤層及び前記エンボスパターンが形成されたシートを合紙して予備装飾フィルムを作製し；
前記予備装飾フィルムの前記第２の透明フィルム上に粘着剤を塗布して粘着剤層を形成する段階を含むことを特徴とする、請求項１４に記載の多層シートの製造方法。
【発明の詳細な説明】
【技術分野】
【０００１】
本発明は、ハードコーティング組成物、これを含む多層シート及びその製造方法に関する。より具体的には、本発明は、ビスフェノール系樹脂を導入することによって、不良率が低く、且つコーティング表面の平滑度が高いため、優れた高光沢質感を表現できるハードコーティング組成物及びこれを用いた高光沢曲面装飾用多層シート及びその製造方法に関する。
【背景技術】
【０００２】
一般に、家電製品、家具又は建物の内外装材の表面に設置されてインテリア効果を示す装飾パネルは、図案が印刷されている装飾層と、この装飾層上に積層されている板ガラスとを含む。
【０００３】
板ガラスを備える装飾パネルは、装飾パネルが設置される製品のサイズに合わせて装飾パネル用板ガラスを切断した後、切断された板ガラスの一面に装飾層を形成する方法で作製される。そして、前記装飾層を形成する方法としては、板ガラスにインクで図案を直接印刷する方法、転写紙を用いて板ガラスに図案を熱転写する方法、及び図案が印刷された装飾フィルムを板ガラスに接着する方法などがある。
【０００４】
ところが、このような従来の製造方法においては、それぞれの板ガラスに装飾層を一つずつ形成するので連続的に行うことが難しく、工程が複雑で、且つ高い製造費用を要するという問題がある。
【０００５】
一方、近年、冷蔵庫、洗濯機などの家電製品の外装材は、金属材料からＡＢＳ樹脂などのプラスチック材料に迅速に切り替えられている。ところが、このような板ガラスを含む従来の装飾パネルは、プラスチック素材の外装材に適用しにくいという問題を有する。
【０００６】
具体的には、プラスチックはガラスに比べて約１０倍大きい線膨張係数を有するため、板ガラスを有する装飾パネルとプラスチック外装材との間で、温度変化による収縮率の差が大きい。したがって、板ガラスを有する装飾パネルが取り付けられたプラスチック材料の製品が高温と低温との環境に繰り返し露出された場合、装飾パネルとプラスチック外装材との間の収縮率の差によって装飾パネルが外装材から浮き上がる現象が発生する。特に、このような現象は、家電製品の耐久性評価のための熱サイクル試験で著しく発生し、これが家電製品の不良の原因となっている。
【０００７】
このような問題を解決するために、装飾パネルの板ガラスをプラスチック材料に切り替えるための試みがなされた。しかしながら、プラスチック材料は、ガラスに比べて衝撃強度および耐スクラッチ性が低く、汚染され易いという短所を有するので、装飾パネルの外装材として適用されていない。
【０００８】
この問題を解決するために、装飾パネルの板ガラスをプラスチックシートに変更し、前記プラスチックシート上にハードコーティング層を形成することによって、耐衝撃性、耐スクラッチ性、鉛筆硬度などの物理的特性に優れ、防汚性などに優れた新しい装飾パネルが開発された。
【０００９】
しかしながら、曲面を有する成型品の場合、真空成形後にハードコーティングをするとき、ロールコーティングが不可能であるか、フローコーティング時のコーティング性が不良になる。また、曲面を有する成型品の場合、円板に予めハードコーティングをするとき、成形加工時に屈曲部位にクラックが発生するという問題がある。このような問題のために、曲面部位を含む成型品の成形時には、コーティングしていない円板の成形加工後にスプレー法又はディッピング法でハードコーティングを行っている。しかしながら、この場合、費用が高価であり、平板ハードコーティングに比べてコーティング面の平滑度が低下し、塗装の高光沢質感が低下するという問題がある。最近は、スプレー型塗料のレベリング性を改善した塗料が使用されているが、これもスプレー塗装の限界のため費用が高く、不良率が高いという短所を有する。また、インサートフィルムなどを使用する技術が知られているが、これは、例えば、一部の射出品のみに制限的に適用されており、一定の強度を得ることが難しいので耐スクラッチ性が低下し、平板用真空成形技術には適用しにくい実情にある。
【発明の概要】
【発明が解決しようとする課題】
【００１０】
本発明の目的は、表面硬度及び成形作業性に優れたハードコーティング組成物を提供することにある。
【００１１】
本発明の他の目的は、不良率が少なく、高光沢質感を表現できるハードコーティング組成物を提供することにある。
【００１２】
本発明の更に他の目的は、付着力に優れたハードコーティング組成物を提供することにある。
【００１３】
本発明の更に他の目的は、光透過率と光沢度に優れたハードコーティング組成物を提供することにある。
【００１４】
本発明の更に他の目的は、曲面装飾パネルに適用可能なハードコーティング組成物を提供することにある。
【００１５】
本発明の更に他の目的は、前記ハードコーティング組成物を使用し、表面硬度及び成形作業性に優れた多層シートを提供することにある。
【００１６】
本発明の更に他の目的は、前記ハードコーティング組成物を使用して多層シートを容易に製造できる方法を提供することにある。
【課題を解決するための手段】
【００１７】
本発明の一形態は、ハードコーティング組成物を提供する。前記ハードコーティング組成物は、フッ素系アクリレート化合物約５〜６０重量％、（メタ）アクリレートモノマー約５〜５０重量％、光重合開始剤約０.１〜１０重量％、およびビスフェノール系樹脂を約１〜３５重量％を含む。
【００１８】
具体例では、前記ハードコーティング組成物は、光安定剤約０.０１〜１重量％をさらに含むことができる。
【００１９】
具体例では、前記ハードコーティング組成物は、粘度が２５℃で約１〜約３００ｃｐｓでありうる。
【００２０】
前記ハードコーティング組成物は、溶媒約５〜８０重量％をさらに含むことができる。
【００２１】
本発明の他の形態は、前記ハードコーティング組成物を用いた多層シートを提供する。前記多層シートは、前記ハードコーティング組成物で形成されたハードコーティング層と、前記ハードコーティング層の一方の面に形成されたプラスチックシート層とを含みうる。
【００２２】
具体例では、前記ハードコーティング層は、プラスチックシート層上に約１μｍ以上約１２μｍ未満の厚さで形成されうる。
【００２３】
好ましくは、前記ハードコーティング層は、ＡＳＴＭ  Ｄ−２４５７によって測定した光沢度が約９５％以上であり、伸率２００％で成形するときにクラックが発生せず、表面硬度が４Ｈ以上である。
【００２４】
他の具体例では、前記プラスチックシートの他方の面に装飾フィルムが形成されうる。前記多層シートは曲面が含まれた形状でありうる。
【００２５】
具体例では、前記装飾フィルムは、基材フィルム上に形成された印刷層を含むことができる。
【００２６】
また、前記装飾フィルムは、前記印刷層上に形成された粘着剤層をさらに含むことができる。
【００２７】
具体例では、前記装飾フィルムは、第１の透明フィルムと、前記第１の透明フィルム上に形成された第１の接着剤層と、前記第１の接着剤層上に付着された基材フィルムと、前記基材フィルム上に形成された印刷層と、前記印刷層上に形成された第２の接着剤層と、前記第２の接着剤層上に付着された第２の透明フィルムと、前記第２の透明フィルム上に形成された粘着剤層とを含むことができる。
【００２８】
具体例では、前記基材フィルム、前記印刷層、前記第２の接着剤層及び第２の透明フィルムのうち少なくとも一つにはエンボスパターンが形成されうる。
【００２９】
本発明の更に他の形態は、前記多層シートの製造方法を提供する。前記方法は、ａ）装飾フィルムの一方の面にプラスチックシート層が形成された平板複合シートを準備し、ｂ）前記プラスチックシート層上にハードコーティング組成物を塗布し、ｃ）前記ハードコーティング組成物に紫外線を照射することによってプレキュアされた（ｐｒｅ−ｃｕｒｅｄ）ハードコーティング層を形成し、ｄ）前記プレキュアされたハードコーティング層が形成された平板複合シートを曲面を含む最終形状に成形し、ｅ）前記プレキュアされたハードコーティング層に紫外線を照射することによってハードコーティングメインキュアリング（ｍａｉｎ−ｃｕｒｉｎｇ）層を形成する段階を含むことができる。
【００３０】
具体例では、前記ｃ）段階では、紫外線を約２００〜３００ｍＪ／ｃｍ２で照射することができる。前記プレキュアされたハードコーティング層の表面硬度は約１Ｂ〜１Ｈでありうる。
【００３１】
具体例では、前記ｅ）段階では、紫外線を５００ｍＪ／ｃｍ２以上で照射することができる。前記ハードコーティングメインキュアリング層の表面硬度は４Ｈ以上でありうる。
【００３２】
前記ハードコーティング組成物は、プラスチックシート層上に１μｍ以上１２μｍ未満の厚さで塗布されうる。
【００３３】
具体例では、前記装飾フィルムは、基材フィルム上に印刷層を形成し、前記印刷層上に接着剤を塗布して第２の接着剤層を形成する段階と、前記第２の接着剤層上に第２の透明フィルムを位置させ、前記基材フィルム、前記印刷層、前記第２の接着剤層及び前記第２の透明フィルムを合紙して一つのシートを作製する段階と、エンボシング機を使用して前記シートにエンボスパターンを形成する段階と、第１の透明フィルム上に接着剤を塗布して第１の接着剤層を形成する段階と、前記基材フィルムが前記第１の接着剤層に向くように前記エンボスパターンが形成されたシートを前記第１の接着剤層上に位置させ、前記第１の透明フィルム、前記第１の接着剤層及び前記エンボスパターンが形成されたシートを合紙して予備装飾フィルムを作製する段階と、前記予備装飾フィルムの第２の透明フィルム上に粘着剤を塗布して粘着剤層を形成する段階とを含む方法によって製造されうる。
【発明の効果】
【００３４】
本発明のハードコーティング組成物を適用した多層シートは、不良率が低く、且つコーティング表面の平滑度が高いため、優れた高光沢質感を表現できる。また、前記多層シートは、衝撃強度、耐スクラッチ性及び硬度などの物理的特性に優れ、且つ汚染防止性能に優れるため、プラスチック素材の製品に広く適用できる。
【図面の簡単な説明】
【００３５】
【図１】本発明の実施形態に係る曲面多層シートの製造方法の概略を示すフローチャートである。
【図２】本発明の実施形態に係る曲面多層シートの製造方法を説明する図である。
【図３】本発明に係る装飾フィルムの製造方法に対する一実施形態を示す図である。
【図４】本発明に係る装飾フィルムに対する一実施形態を示す図である。
【図５】本発明に係る装飾フィルムに対する他の実施形態を示す図である。
【図６】本発明に係る装飾フィルムに対する更に他の実施形態を示す図である。
【発明を実施するための形態】
【００３６】
ハードコーティング組成物
本発明のハードコーティング組成物は、フッ素系アクリレート化合物、（メタ）アクリレートモノマー、光重合開始剤及びビスフェノール系樹脂を含む。
【００３７】
具体例では、前記フッ素系アクリレート化合物は、３官能基以上のアクリレート樹脂の骨格（Ｂａｃｋｂｏｒｎ）にフルオロ基、フルオロアルキル基などのフッ素系化合物が置換基として導入された共重合体である。一つの具体例では、前記フッ素系アクリレート化合物は、多官能性アクリレートモノマーとフッ素系アクリレート化合物との共重合体である。他の具体例では、フッ素系アクリレートモノマー、オリゴマー又はホモポリマーも適用される。
【００３８】
具体例では、前記フッ素系アクリレート化合物は下記化学式１で表されうる。
【００３９】
【化１】
2012521476.tif 000003
【００４０】
式中、Ｘ１、Ｘ２及びＸ３はそれぞれ水素又はフッ素であり、Ｙ１は、直鎖状又は分岐状のフルオロアルカン、環状のフルオロアルカン、直鎖状又は分岐状の水酸化フルオロアルカンであり、ｎは約１〜１０，０００の整数である。
【００４１】
前記フッ素系アクリレート化合物としてはＤ−２０１ＭＣ（商品名、大日本インキ化学工業株式会社製）を使用できるが、必ずしもこれに制限されない。
【００４２】
前記フッ素系アクリレート化合物は、組成物の全体の重量のうち約５〜約６０重量％で含まれることが好ましく、より好ましくは約１０〜約５０重量％であり、最も好ましくは約１５〜約４５重量％で含まれる。前記フッ素系アクリレート化合物の含量が５重量％未満である場合、所望の防汚性が得られにくく、前記フッ素系アクリレート化合物の含量が６０重量％を超える場合は、耐スクラッチ性と耐磨耗性が低下するおそれがあるので好ましくない。
【００４３】
前記（メタ）アクリレートモノマーは、脂肪族環状構造を有さない（メタ）アクリレートモノマーであることが好ましい。前記（メタ）アクリレートモノマーとしては、単官能基の（メタ）アクリレートモノマー、２官能基の（メタ）アクリレートモノマー、３官能基以上の多官能基の（メタ）アクリレートモノマー又はこれらの混合物を使用することができる。
【００４４】
前記単官能基の（メタ）アクリレートモノマーの例としては、ブチルアクリレート、アリルメタクリレート、２−メトキシエチルアクリレート、２−ヒドロキシエチルメタクリレート、２−ヒドロキシメチルメタクリレートなどが挙げられるが、必ずしもこれらに制限されない。
【００４５】
前記２官能基の（メタ）アクリレートモノマーとしては１，６−へキサンジオールジアクリレート（ＨＤＤＡ）、１，３−ブチレングリコールジメタクリレート（ＢＧＤＭＡ）、トリプロピレングリコールジアクリレート（ＴＰＧＤＡ）などを使用できるが、必ずしもこれらに制限されない。
【００４６】
前記３官能基以上の多官能基の（メタ）アクリレートモノマーの例としては、トリメチロールプロパントリアクリレート（ＴＭＰＴＡ）、ペンタエリスリトールトリアクリレート（ＰＥＴＡ）又はジペンタエリスリトールヘキサアクリレート（ＤＰＨＡ）などを挙げることができるが、必ずしもこれらに制限されない。
【００４７】
前記ハードコーティング組成物は、前記（メタ）アクリレートモノマーの他に、組成物の粘度を適宜調節したり防汚性を向上させるために、必要に応じてフッ素系（メタ）アクリレートモノマーやウレタン（メタ）アクリレートモノマー又はオリゴマーなどをさらに含むこともできる。
【００４８】
前記（メタ）アクリレートモノマーの含量は、全体の組成物のうち約５〜約５０重量％であることが好ましく、より好ましくは約５〜約４０重量％であり、最も好ましくは約７〜約３５重量％である。（メタ）アクリレートモノマーの含量が約５重量％未満であるとハードコーティング層の硬度が弱くなり、（メタ）アクリレートモノマーの含量が約５０重量％を超えるとハードコーティング層の硬度が過度に高くなりうるので好ましくない。
【００４９】
ハードコーティング層の硬度は、最終硬化工程が行われた後の状態をいい、ｅ）段階まで経た、すなわち、２次硬化工程であるメインキュアリングを通して形成されたメインキュアリング層の硬度をいう。
【００５０】
前記光重合開始剤は、紫外線を照射されてフリーラジカルを生成し、このようなフリーラジカルの作用によって架橋反応を起こす。前記光重合開始剤としては、一般的な紫外線硬化型組成物に使用される光重合開始剤を制限なく使用することができる。例えば、１−ヒドロキシ−シクロヘキシル−フェニルケトン（Ｉｒｇａｃｕｒｅ  １８４）、α，α−ジメトキシ−α−ヒドロキシアセトフェノン（Ｄａｒｏｃｕｒｅ  １１７３）、１−ヒドロキシ−シクロヘキシル−フェニルケトンとベンゾフェノンとの混合物などのベンゾフェノン系物質、ならびに２−ヒドロキシ−２−メチル−１−フェニルプロパンなどを使用できるが、必ずしもこれらに制限されない。
【００５１】
前記光重合開始剤は、全体の組成物のうち約０.１〜約１０重量％で使用することができる。光重合開始剤の含量が約０.１重量％未満であるとハードコーティング層の充分な硬化が行われなくなり、光重合開始剤の含量が約１０重量％を超えると、不純物として残ってハードコーティング層の硬度を低下させるおそれがある。前記光重合開始剤は、好ましくは約０.５〜５重量％、より好ましくは約０.７〜３重量％で使用することができる。
【００５２】
本発明のハードコーティング組成物は、鮮明度とコーティング染みの改善のためにビスフェノール系樹脂を含む。具体的には、屈折率が約１.５０以上のビスフェノール系樹脂が適用される。前記ビスフェノール系樹脂の屈折率は、約１.５０〜３.００であることが好ましい。前記ビスフェノール系樹脂の例としては、エチレンオキシド変性ビスフェノールＡのジアクリレート樹脂が挙げられる。
【００５３】
前記ビスフェノール系樹脂の含量は、全体の組成物のうち約１〜３５重量％であることが好ましい。ビスフェノール系樹脂の含量が約１重量％未満である場合は、前記ビスフェノール系樹脂の使用による効果が小さい場合があり、ビスフェノール系樹脂の含量が約３５重量％を超える場合は、ハードコーティング層の表面硬度が弱くなるおそれがあるので好ましくない。他の具体例では、前記ビスフェノール系樹脂は、約３〜２０重量％、好ましくは約５〜１５重量％で含まれうる。
【００５４】
本発明では、ハードコーティング組成物のコーティング性、乾燥速度、製品の外観または生産収率などを考慮して有機溶媒をさらに含むことができる。
【００５５】
前記有機溶媒の例としては、メタノール、エタノール、イソプロパノール、ｎ−プロパノール、ブタノール、イソブタノール、エチルセロソルブ、メチルセロソルブ、ブチルセロソルブ、酢酸ブチル、酢酸エチル、ジアセトンアルコール、メチルエチルケトン、プロピレングリコール、イソプロピルアルコール、エチレングリコール、イソプロピルアルコール又はこれらの混合物が挙げられるが、必ずしもこれらに制限されない。これらの有機溶媒は、少なくとも１種以上を使用することができ、好ましくは約３〜５種類の有機溶媒を混合して使用する。
【００５６】
前記有機溶媒の含量は、全体の組成物のうち約５〜約８０重量％であることが好ましい。有機溶媒の含量が約５重量％未満であると、コーティング性に問題があるため均一な膜を形成できない場合があり、有機溶媒の含量が約８０重量％を超えると、コーティング膜の厚さが非常に薄くなり、防汚特性、耐スクラッチ性、耐磨耗性が低下しうるため好ましくない。具体例では、前記有機溶媒は、約１０〜約７０重量％含まれ、他の具体例では約３０〜約６０重量％で使用することができる。
【００５７】
また、前記ハードコーティング組成物は光安定剤をさらに含むことができる。光安定剤は、ハードコーティング層の光安定性を向上させ、時間の経過とともにハードコーティング層の特性が変わることを予防することができる。
【００５８】
前記光安定剤は、前記光重合開始剤の種類に合わせて適宜選択することができる。例えば、前記光重合開始剤がα，α−ジメトキシ−α−ヒドロキシアセトフェノン（Ｄａｒｏｃｕｒｅ  １１７３）などのベンゾフェノン系物質である場合、前記光安定剤としてはセバシン酸ビス−（１−オクチルオキシ−２，２，６，６−テトラメチル−４−ピペリジニル）（Ｔｉｎｕｖｉｎ  １２３）などを使用できるが、必ずしもこれに制限されない。前記光安定剤の含量は、全体の組成物のうち約０.０１〜約１重量％であり、好ましくは約０.１〜約１重量％である。
【００５９】
さらに、前記ハードコーティング組成物は、上述した各構成成分の他に、必要に応じて、他の添加剤としてレベリング剤、紫外線吸収剤又は界面活性剤などをさらに含むこともできる。
【００６０】
前記ハードコーティング組成物の粘度は、２５℃で約１〜３００ｃｐｓであることが好ましい。前記粘度の範囲内では前記ハードコーティング組成物の流動性が良くなり、ハードコーティング層を形成するときの作業性を改善することができる。前記ハードコーティング組成物の粘度は、他の具体例では約１０〜２００ｃｐｓであり、更に他の具体例では約５０〜１５０ｃｐｓである。
【００６１】
本発明のハードコーティング層は、上述したハードコーティング組成物で形成されることによって、ハードコーティング層を形成するときの作業性に優れるだけでなく、汚染防止機能、耐衝撃性及び耐スクラッチ性などに優れる。
【００６２】
多層シート
添付の各図面において、各装置、層、フィルム及びシートの大きさは、本発明の明確性のために誇張して示しており、各装置は、本明細書で説明していない多様な付加装置を備えることができる。本発明の各具体例において、層、フィルム又はシートが他の層、フィルム又はシート上に位置するとは、層、フィルム又はシートが他の層、フィルム又はシートの上に直接形成されてもよく、それらの間にさらなる層、フィルム又はシートが存在してもよいことを意味する。
【００６３】
図１は、本発明の具体例に係る曲面多層シートの製造方法の概略を示すフローチャートである。
【００６４】
本発明に係る曲面多層シートの製造方法は、ａ）装飾フィルムの一方の面にプラスチックシート層が形成された平板複合シートを準備し、ｂ）前記プラスチックシート層上にフッ素系アクリレート化合物を含むハードコーティング組成物を塗布し、ｃ）前記ハードコーティング組成物に紫外線を照射することによってプレキュアされたハードコーティング層を形成し、ｄ）前記プレキュアされたハードコーティング層が形成された平板複合シートを曲面が含まれた最終形状に成形し、ｅ）前記プレキュアされたハードコーティング層に紫外線を照射することによってハードコーティングメインキュアリング層を形成する段階を含む。
【００６５】
以下、これらの具体的な工程を説明する。
【００６６】
図２は、本発明の具体例に係る高光沢曲面多層シートの製造方法を説明するための図である。以下、図２を参照して詳細に説明する。
【００６７】
ａ）段階は、装飾フィルム１０の一方の面にプラスチックシート層２０が形成された平板複合シート１００を準備する段階である。
【００６８】
この段階では、ラミネーティングローラー（図示せず）を用いて装飾フィルム１０の一方の面にプラスチックシート層２０を合紙して平板複合シート１００を準備することが好ましいが、形成方法が必ずしもこれに限定されるわけではない。
【００６９】
前記プラスチックシート層２０は、プラスチック樹脂を押出又は射出して作製されうる。前記プラスチック樹脂は、ポリメチルメタクリレート（ＰＭＭＡ）樹脂、ポリカーボネート（ＰＣ）樹脂、ポリエチレンテレフタレート（ＰＥＴ）樹脂、スチレン−アクリロニトリル（ＳＡＮ）樹脂、ポリスチレン（ＰＳ）樹脂、アクリロニトリル−ブタジエン−スチレン（ＡＢＳ）樹脂又はこれらの混合物でありうるが、必ずしもこれらに制限されない。これらのうち、透明度および平滑性に優れ、耐候性及び耐老化性に優れたＰＭＭＡ樹脂を使用することがより好ましい。
【００７０】
基材フィルム１３上に印刷層１４が形成されることによって装飾フィルム１０が製造されるが、これについては図３を参照して説明する。
【００７１】
ｂ）段階は、前記プラスチックシート層２０上にフッ素系アクリレート化合物を含むハードコーティング組成物３０を塗布する段階である。
【００７２】
前記プラスチックシート層２０上にハードコーティング組成物３０を塗布する方法としては、ディップコーティング、フローコーティング、スプレーコーティング、ロールコーティング、スピンコーティング又はグラビアコーティングなどの方法を用いることができるが、必ずしもこれらに制限されない。
【００７３】
具体例では、前記ハードコーティング組成物は、プラスチックシート層上に約１μｍ以上約１２μｍ未満の厚さで塗布されうる。他の具体例では、前記ハードコーティング組成物は、プラスチックシート層上に約３μｍ〜１０μｍの厚さで塗布されうる。更に他の具体例では、前記ハードコーティング組成物は、プラスチックシート層上に約３.５μｍ〜７.５μｍの厚さで塗布されうる。
【００７４】
本発明の一つの具体例において、前記ハードコーティング組成物３０を塗布する前にプラスチックシート層２０を洗浄し、選択的に紫外線照射器で予熱することによって、残っている油分および異物などを除去する段階をさらに行うことができる。
【００７５】
ｃ）段階は、前記ハードコーティング組成物３０に紫外線を照射し、プレキュアされたハードコーティング層４０を形成する段階である。
【００７６】
ｂ）段階においてプラスチックシート層２０上に塗布されたハードコーティング組成物３０には、具体的には、ｃ）段階で１次硬化であるプレキュアリングが行われ、後述するｅ）段階で２次硬化であるメインキュアリングが行われる。
【００７７】
照射しようとする紫外線の波長領域によって高圧水銀ランプ、メタルハライドランプなどの紫外線ランプを用いて硬化工程を実施する。ｃ）段階での紫外線照射エネルギーは、約２００〜３００ｍＪ／ｃｍ２の光量範囲を有することが好ましい。
【００７８】
前記紫外線照射エネルギーが約２００ｍＪ／ｃｍ２未満である場合、プレキュアされたハードコーティング層４０とプラスチックシート層２０との付着力が充分でないため、２次加工時にプレキュアされたハードコーティング層４０に剥離現象が発生しうるという問題がある。また、前記紫外線照射エネルギーが約３００ｍＪ／ｃｍ２を超える場合、プレキュアされたハードコーティング層４０の硬化が過度に進み、伸率が低下し、２次加工時にプレキュアされたハードコーティング層４０にクラック現象が発生しうる。
【００７９】
プレキュアリングとは、ｅ）段階でのメインキュアリングの前に行われる１次的な仮硬化工程を意味する。１次硬化であるプレキュアリングによって形成されたプレキュアされたハードコーティング層４０は、約１Ｂ〜１Ｈの表面硬度を有し、伸率は約３００％以上になる。
【００８０】
本発明の他の具体例においては、ハードコーティング組成物３０をプレキュアリングする前に約４０〜８０℃の温度でハードコーティング組成物３０が塗布されたプラスチックシート層を乾燥させる、または赤外線加熱することによってハードコーティング組成物３０内に残存する有機溶媒を除去する段階をさらに行うことができる。
【００８１】
具体例では、乾燥した状態のハードコーティング組成物によって生じる塗膜の厚さは約１〜１０μｍにすることが好ましい。前記範囲を逸脱する場合、成形作業性及び光沢度が低下するおそれがある。塗膜の厚さは、約３μｍ〜７.５μｍの範囲であることがより好ましく、更に他の具体例では約３.５μｍ〜７μｍの範囲である。
【００８２】
ｄ）段階は、前記プレキュアされたハードコーティング層４０が形成された平板複合シート１００を曲面が含まれた最終形状に成形する段階である。
【００８３】
本発明の一つの具体例において、プレキュアされたハードコーティング層４０が形成された平板複合シート１００を曲面が含まれた最終形状に成形する方法としては、真空成形法を用いることが好ましい。真空成形法は、金型に加工された小さい穴又は細い溝を通してシートと金型面とに囲まれた空間を真空にし、シートを金型に吸着させて成形する方法である。真空成形によって得られる成型品の形状は、金型の形状によって変化する。一般に、真空成形によって得られる成型品は、平面の形状でなく、所定の立体的な屈曲形状、すなわち、曲面の形状を含むことになる。ｄ）段階のプレキュアされたハードコーティング層４０が形成された平板複合シート１００の曲面形状は一つの具体例であり、本発明が目的とする形状がこれに制限されることはない。
【００８４】
ｅ）段階は、前記プレキュアされたハードコーティング層４０に紫外線を照射し、ハードコーティングメインキュアリング層５０を形成する段階である。
【００８５】
上述したように、ｂ）段階においてプラスチックシート層２０上に塗布されたハードコーティング組成物３０には、ｃ）段階で１次硬化であるプレキュアリングが行われ、本段階であるｅ）段階で２次硬化であるメインキュアリングが行われる。
【００８６】
照射しようとする紫外線の波長領域によって高圧水銀ランプ、メタルハライドランプなどの紫外線ランプを用いて硬化工程を実施する。ｅ）段階での紫外線照射エネルギーは、約５００ｍＪ／ｃｍ２以上の光量範囲を有することが好ましい。具体例では、約６００〜約１５００ｍＪ／ｃｍ２の光量範囲で紫外線を照射する。
【００８７】
前記紫外線照射エネルギーが約５００ｍＪ／ｃｍ２未満である場合、照射エネルギーが充分でないため、表面硬度または付着力が低下するという問題がある。
【００８８】
メインキュアリングとは、ｃ）段階での１次硬化であるプレキュアリングの後に行われる２次的な本硬化工程を意味する。２次硬化であるメインキュアリングによって形成されたメインキュアリング層５０は、４Ｈ以上の表面硬度を有するようになる。
【００８９】
上記のような製造方法で製造された曲面多層シートは、既存のスプレー法またはディップコーティング法で製造された多層シートに比べて不良率が低く、コーティング表面の平滑度が高く、優れた高光沢質感を表現することが可能である。
【００９０】
具体的には、コーティング表面の平滑度は、一般に光沢度の差で確認することができる。既存のスプレー法またはディップコーティング法で加工された多層シートの場合、表面の光沢が６０度光沢機で測定したとき約９５％を越えることはない。しかしながら、本発明の製造方法によって製造された多層シートは、光沢度が約９５％を上回る高光沢質感の表現が可能である。
【００９１】
図３は、本発明に係る装飾フィルム１０の製造方法の一つの具体例を示す図である。
【００９２】
カレンダー（ｃａｌｅｎｄａｒ）法で製造された基材フィルム１３上にインクを用いて各種花模様などの図案を印刷し、印刷層１４を形成する。カレンダー法は、本発明の属する技術分野で通常の知識を有する者であれば容易に実施することができる。続いて、印刷層１４上に接着剤を塗布し、第２の接着剤層１５を形成する。
【００９３】
続いて、第２の接着剤層１５上に第２の透明フィルム１６を位置させ、合紙機（図示せず）を用いて基材フィルム１３、印刷層１４、第２の接着剤層１５及び第２の透明フィルム１６を合紙し、一つのシート１０ａを作製する。
【００９４】
本発明の一つの具体例では、基材フィルム１３、印刷層１４、第２の接着剤層１５及び第２の透明フィルム１６が完全に合紙されるように、シート１０ａを熟成室で約６０〜８０時間保管し、接着剤を充分に硬化させる熟成段階をさらに含んでもよい。
【００９５】
続いて、シート１０ａにエンボスパターンを形成するために、シート１０ａに熱を加えて適当な温度で予熱し、エンボシング機５００を使用して予熱されたシート１０ａに各種文字や図形を陽刻又は陰刻することによってエンボスパターンを形成する。
【００９６】
一方、第１の透明フィルム１１上に接着剤を塗布し、第１の接着剤層１２を形成する。そして、基材フィルム１３が第１の接着剤層１２に向くようにエンボスパターンが形成されたシート１０ｂを第１の接着剤層１２上に位置させ、合紙機を用いて第１の透明フィルム１１、第１の接着剤層１２及びエンボスパターンが形成されたシート１０ｂを合紙し、予備装飾フィルム１０（１０ｃ）を作製する。または、第１の接着剤層１２は、第１の透明フィルム１１上の代わりに基材フィルム１３の下面に形成されてもよい。
【００９７】
本発明の他の具体例では、第１の透明フィルム１１、第１の接着剤層１２及びエンボスパターンが形成されたシート１０ｂが完全に合紙されるように、予備装飾フィルム１０（１０ｃ）を熟成室９０で約２０〜３０時間保管し、接着剤を充分に硬化させる熟成段階をさらに行うことができる。
【００９８】
続いて、予備装飾フィルム１０の第２の透明フィルム１６上に粘着剤を塗布し、粘着剤層１７を形成する。このとき、粘着剤層１７を保護するために、粘着剤層１７上に離型フィルム１８を付着することができる。
【００９９】
図４〜図６は、上述した高光沢曲面多層シートの製造方法によって製造された曲面多層シートの一実施形態を表す。
【０１００】
図４を参照すると、本発明の具体例に係る曲面装飾パネルは、装飾フィルム１０と、装飾フィルム１０上に形成されたプラスチックシート層２０と、プラスチックシート層２０上に形成されたハードコーティング層とを含む。
【０１０１】
装飾フィルム１０は、基材フィルム１３上にインクを用いて各種模様を印刷し、印刷層１４を形成することによって製造される。
【０１０２】
本発明の他の具体例では、装飾フィルム１０は、図５に示すように、印刷層１４上に形成された粘着剤層１７をさらに含むことができ、プラスチックシート層２０は、粘着剤層１７上に形成することもできる。粘着剤層１７は、印刷層１４上に粘着剤を塗布することによって形成される。
【０１０３】
基材フィルム１３は、ポリエチレン（ＰＥ）、ポリプロピレン（ＰＰ）、およびポリエチレンテレフタレート（ＰＥＴ）などのオレフィン樹脂又はポリ塩化ビニル（ＰＶＣ）から形成されることが好ましいが、必ずしもこれらに制限されない。
【０１０４】
印刷層１４を形成する方法としては各種印刷方法を全て使用することができ、中でも、シルク印刷又はグラビア印刷は、多様な図案及び色相を効果的に表現するので好ましい。
【０１０５】
粘着剤層１７は、（メタ）アクリル系粘着剤又はシリコーン系粘着剤を塗布することによって形成することができ、印刷層１４がよく見えるように透明粘着剤を使用することが好ましい。
【０１０６】
装飾フィルムは多様な多層構造を有することができ、本発明には各種構造の装飾フィルムを制限なく使用することができる。
【０１０７】
図６を参照すると、本発明の他の具体例においては、装飾フィルムは、第１の透明フィルム１１と、第１の透明フィルム１１上に形成された第１の接着剤層１２と、第１の接着剤層１２上に付着された基材フィルム１３と、基材フィルム１３上に形成された印刷層１４と、印刷層１４上に形成された第２の接着剤層１５と、第２の接着剤層１５上に付着された第２の透明フィルム１６と、第２の透明フィルム１６上に形成された粘着剤層１７とを含む。
【０１０８】
第１の透明フィルム１１及び第２の透明フィルム１６としては、ポリエチレン（ＰＥ）、ポリプロピレン（ＰＰ）、およびポリエチレンテレフタレート（ＰＥＴ）などのオレフィン材質、アクリル材質、またはＰＶＣ材質などのフィルムを使用できるが、必ずしもこれらに制限されない。
【０１０９】
第１の接着剤層１２及び第２の接着剤層１５は、第１の透明フィルム１１、第２の透明フィルム１６および基材フィルム１３を互いに堅固に接着できる接着力を有する接着剤を塗布することによって形成される。前記接着剤は、本発明の属する技術分野で通常の知識を有する者であれば容易に選択して使用することができる。
【０１１０】
基材フィルム１３としては透明、半透明又は不透明フィルムをいずれも使用することができる。中でも、光を遮断して印刷層１４が鮮明に見えるようにするために、黒色などで着色された不透明フィルムを使用することがより好ましい。
【０１１１】
印刷層１４は、通常、基材フィルム１３の上面に形成されるが、背面印刷によって基材フィルム１３の下面にも同時に形成可能である。
【０１１２】
装飾フィルム１０の表面照度を安定化させ、インテリア効果を高めるために、基材フィルム１３、印刷層１４、第２の接着剤層１５及び第２の透明フィルム１６にはエンボスパターンが形成されうる。
【０１１３】
一方、装飾フィルム１０の粘着剤層１７上には離型フィルム１８が付着されうる。離型フィルム１８は、粘着剤層１７を保護する役割を担い、粘着剤層１７上に弱く付着されるので容易に剥離される。装飾フィルム１０が粘着剤層１７と離型フィルム１８とを含む場合、装飾フィルム１０をプラスチックシート層２０と合紙する前に離型フィルム１８を剥がして除去し、装飾フィルム１０の粘着剤層１７上にプラスチックシート層２０を付着して合紙する。
【実施例】
【０１１４】
本発明は、下記の実施例を通してより明確に理解することができ、下記の実施例は、本発明を例示するためのもので、添付の特許請求の範囲によって限定される保護範囲を制限するためのものではない。
【０１１５】
実施例
シルク印刷機を用いてポリエチレンフィルムに花模様を印刷して印刷層を形成し、印刷層上にアクリル系透明粘着剤（Ａ＆Ｇ  Ｌａｂ  ＰＲ−９１０）を塗布した後、ポリエステル離型フィルムをアクリル系透明粘着剤層に付着させて装飾フィルムを作製した。作製された装飾フィルムから離型フィルムを除去してラミネーティングローラーに連続して供給し、０.３ｍｍの厚さを有するＰＭＭＡシート（セファ精工株式会社製）と前記装飾フィルムをラミネーティングローラーに共に通過させて合紙した。前記装飾フィルムと合紙されたＰＭＭＡシート上に形成されるハードコーティング組成物のハードコーティング層は、大日本インキ化学工業株式会社製のフッ素系アクリレート化合物を約２０重量％、ジペタアクリルトリトールヘキサアクリレートを約３０重量％、１−ヒドロキシシクロヘキシルフェニルケトンを約０.５重量％、エチレンオキシド変性ビスフェノールＡのジアクリレート樹脂を約３重量％、およびメチルセロソルブを４６.５重量％フローコーティング法で塗布し、６０℃〜７５℃の乾燥機を通過させて有機溶媒を除去することによって形成した。乾燥した状態で、ハードコーティング組成物によって形成された塗膜の厚さは５μｍであった。高圧水銀ランプを用いて３００ｍＪ／ｃｍ２の光量の紫外線を照射し、プレキュアリングを実施した。その後、真空成形器（Ｖ．Ｆ．Ｋｏｒｅａ  Ｉｎｃ．社製）を用いて曲面が含まれた成型品を製造した。前記曲面が含まれた成型品のプレキュアされたハードコーティング層に約７００ｍＪ／ｃｍ２光量の紫外線を照射してメインキュアリングを実施し、最終的な曲面多層シートを設けた。
【０１１６】
比較例１
乾燥した状態のハードコーティング組成物によって形成された塗膜の厚さを約１５μｍにしたことを除いては、前記実施例と同様に最終的な曲面多層シートを製造した。
【０１１７】
比較例２
約１００ｍＪ／ｃｍ２光量の紫外線を照射してプレキュアリングを実施したことを除いては、前記実施例と同様に最終的な曲面多層シートを製造した。
【０１１８】
比較例３
約７００ｍＪ／ｃｍ２光量の紫外線を照射してプレキュアリングを実施したことを除いては、前記実施例と同様に最終的な曲面多層シートを製造した。
【０１１９】
実施例及び比較例１〜３によって製造された曲面多層シートの物性（機械的特性）を、下記表１に記載の物性評価方法及び装置を用いて試験した。
【０１２０】
【表１】
2012521476.tif 000004
【０１２１】
実施例及び比較例１〜３によって製造された曲面多層シートの物性（機械的特性）の評価結果を、下記の表２に整理した。
【０１２２】
【表２】
2012521476.tif 000005
【０１２３】
表２に示すように、実施例の場合、プレキュアリング後に測定された表面硬度が１Ｈであり、伸率２００％で成形するときのクラック発生の有無を観察した結果、クラックが発生していないので、優れた成形作業性を有することが分かる。また、光沢度は約９６％と測定され、既存のスプレーコーティングやディップコーティングに比べて優れた光沢度を有することが分かる。
【０１２４】
これに比べて、比較例１の場合、表面硬度がＢと測定されたが、クラックが発生して成形作業性が低下し、光沢度も８６％と測定された。これは、塗膜の厚さが１２μｍであり、塗膜が実施例に比べて厚く形成されたことに起因する。
【０１２５】
比較例２の場合、実施例と比べて付着力が低下したことが分かる。これは、プレキュアリング紫外線を約１００ｍＪ／ｃｍ２光量で照射したことに起因する。
【０１２６】
比較例３の場合、表面硬度が２Ｈと測定され、クラックが発生して成形作業性が低下する結果を示した。これは、プレキュアリング紫外線を約７００ｍＪ／ｃｍ２光量で照射したことに起因する。
【０１２７】
すなわち、比較例１及び比較例３の場合、本発明が目的とする曲面多層シートの製造において、実施例に比べて成形作業性が明らかに低下し、比較例２の場合、実施例に比べて付着力が低下することが分かる。
【０１２８】
本発明の単純な変形及び変更は、この分野で通常の知識を有する者によって容易に用いることができ、このような変形や変更はいずれも本発明の技術的範囲に含まれるものと考えられる。
【図１】
2012521476.tif 000006
【図２】
2012521476.tif 000007
【図３】
2012521476.tif 000008
【図４】
2012521476.tif 000009
【図５】
2012521476.tif 000010
【図６】
2012521476.tif 000011
【国際調査報告】
2012521476.tif 000012
2012521476.tif 000013
2012521476.tif 000014
2012521476.tif 000015